(57)【要約】      （修正有）【課題】健常者はもとより、特に弱視者の視認効果をより高めることで、危険の存在を容易に意識させ、その歩行を誘導することが出来る標識シートを提供する。【解決手段】シートの表面側より順に、透明樹脂層、蓄光顔料及び有機又は無機顔料を含有するインキ層、接着剤層、並びに離型フィルムを積層一体化した積層体よりなり、かつ、照度２００ｌｘで２０分間光照射した後の残光輝度が１００ｍｃｄ／ｍ２以上である。【選択図】図１
0003171654.tif 000002
【実用新案登録請求の範囲】
【請求項１】
危険を表示し又は歩行を案内するための特に弱視者向けの標識シートであって、
シートの表面側より順に、透明樹脂層、蓄光顔料及び有機又は無機顔料を含有するインキ層、接着剤層、並びに離型フィルムを積層一体化した積層体よりなり、かつ、照度２００ｌｘで２０分間光照射した後の残光輝度が１００ｍｃｄ／ｍ2以上であることを特徴と
する標識シート。
【請求項２】
シート表面の全体にわたって、多数の凸部が互いに間隔をおいて繰り返し形成され、滑り止め構造となっていることを特徴とする請求項１記載の標識シート。
【請求項３】
前記蓄光顔料は、一般式ＭＡｌ2Ｏ4（式中、Ｍはカルシウム、ストロンチウム及びバリウムからなる群から選ばれる少なくとも１種の金属元素を表わす。）で表される化合物を母結晶にすると共に、賦活剤としてユウロピウムを金属元素Ｍに対するモル％で０．００２％以上２０％以下添加し、さらに共賦活剤としてセリウム、プラセオジウム、ネオジム、サマリウム、テルビウム、ジスプロシウム、ホルミウム、エルビウム、ツリウム、イッテルビウム及びルテチウムからなる群から選ばれる少なくとも１種の元素を金属元素Ｍに対するモル％で０．００２％以上２０％以下添加してなることを特徴とする請求項１記載の標識シート。
【請求項４】
前記蓄光顔料は、ＳｒＡｌ2Ｏ4で表される化合物を母結晶にすると共に、賦活剤としてユウロピウムをＳｒに対するモル％で０．００２％以上２０％以下添加し、さらに共賦活剤としてジスプロシウムをＳｒに対するモル％で０．００２％以上２０％以下添加してなることを特徴とする請求項３記載の標識シート。
【請求項５】
前記凸部は、上方より見て菱形もしくは正方形の凸部であって、その頂面は、梨地表面もしくは微小凹凸面であることを特徴とする請求項２記載の標識シート。
【考案の詳細な説明】
【技術分野】
【０００１】
本考案は、危険を表示し又は歩行を案内するのに用いられる標識シート、詳細には、例えば、夜間或いは停電時等においても健常者はもとより、特に弱視者に対し容易に危険の存在を意識させ或いは歩み進むべき方向を認識させることが出来るように工夫された標識シートに関する。
【背景技術】
【０００２】
駅のプラットホーム又は階段等においては、とりわけ弱視者は落下、転倒等の危険にさらされている。特に停電時において或いは夕刻から夜間にかけて、又は明け方の時間帯等において、周囲は明るさに乏しいものとなる為、弱視者にとってはプラットホーム、階段等の様子が非常に見づらいものとなる。したがって、落下、転倒等による負傷、死亡事故等の発生を防止するという見地からも、プラットホーム及び階段には、かような状況下において特に弱視者に対して危険を表示し、歩行を案内することが出来る標識シートを設けることが必要とされる。近年、プラットホームには標識シートと併せてホームからの転落を防ぐホームドア（可動式ホーム柵）が設けられている。しかし、階段にはその構造上、標識シートしか設けることが難しいため、特に階段には弱視者が落下、転倒等しないように標識シートの存在をより視認し易く、そして歩むべき方向を認識することが出来る標識シートが求められている。
ところで、かかる標識シートに類似のものとして、従来これまでに幾つかの提案が為されている。例えば、特許文献１には、発光物質を含有させて成る無機質セラミック発光体を発光性骨材として、プラスチックシートや布等のシート材の表面に固着させてなる視線誘導シートが記載されている。また、特許文献２には、基材シートと、この基材シート表面に互いに接触しないように独立して多数凸状に設けられた発光部とからなることを特徴とする発光シートが記載されている。
【先行技術文献】
【特許文献】
【０００３】
【特許文献１】特開平１０−１０２４３６号公報
【特許文献２】特開２００１−９２３９３号公報
【考案の概要】
【考案が解決しようとする課題】
【０００４】
駅のプラットホーム又は階段に用いる標識シートは、特に弱視者があやまってプラットホームから線路上に落下しないように、プラットホームの線路寄りの端に沿って設けられ、また階段から足を踏み外して転倒しないように、階段の一段一段に設けられている。しかして、周囲が明るさに乏しい状況下においても標識機能を十分に発揮させる為にも、標識シートは、弱視者に対してその存在を容易に視認させることが出来る程度の輝度で発光し、かつ、長時間、例えば停電時からその復旧までの間その発光を維持することが出来、さらに多数の歩行者がその上を歩いても発光機能を損傷させない長期耐久性の高い構造のものであることが必要である。
しかるに、特許文献１に記載された視線誘導シートは、その発光性骨材が該シートの表面に剥き出しの状態で存在する為に、多数の歩行者がその上を通り過ぎると、経時とともに発光性骨材がシートから剥がれ落ちるおそれがある。そのため、弱視者が視認し得る程の発光を長期にわたり維持することが困難であると考えられる。また、特許文献２に記載された発光シートは、その表面において発光部が凸状に設けられた構造である為に、歩行によって経時的に次第に剥がれるおそれがある。したがって、この発光シートもまた、弱視者が危険等の存在を視認し得る程度の発光を長期間維持することが難しい。つまり、こ
れら特許文献に記載されたシートは、人通りの多い駅のプラットホーム又は階段に使用される特に弱視者向けの標識シートとして適用することを予定しているものではなく、その適用をなしたとしても満足な結果が得られないと思われる。
【課題を解決するための手段】
【０００５】
本考案者はかかる事情に鑑み鋭意検討を重ねた結果、シートの表面の耐久性の高い透明樹脂層の下側に、蓄光顔料及び有機又は無機顔料を含有するインキ層を積層し、かつ積層シート製品において、照度２００ｌｘで２０分間光照射した後の残光輝度が１００ｍｃｄ／ｍ2以上を有するという標識シートに構成すると、インキ層に含有される有機又は無機
顔料により、蓄光顔料の色を際立たせることができるため、蓄光顔料による発光に対して健常者はもとより特に弱視者の視認効果をより高めることができ、その上弱視者が容易に視認出来る程度の発光状態を長時間にわたって（例えば停電後１２０分以上の時間）維持することが出来、さらに駅のプラットホーム又は階段等において、特に停電等、明るさの乏しい時においても、健常者はもとより特に弱視者に対して発光作用によって危険箇所の存在を視認させ、避難すべき方向に案内することが出来、しかも長時間の使用が可能となるシートとなることを見出し、本考案を完成させたのである。
すなわち、本考案は、駅のプラットホーム又は階段等において危険を表示し又は歩行を案内するための特に弱視者向けの標識シートであって、シートの表面側より順に、透明樹脂層、蓄光顔料及び有機又は無機顔料を含有するインキ層、接着剤層、並びに離型フィルムを積層一体化した積層体よりなり、かつ、照度２００ｌｘで２０分間光照射した後の残光輝度が１００ｍｃｄ／ｍ2以上であることを特徴とする、標識シートに関する。
本考案のより好ましい態様は、シート表面の全体にわたって、多数の凸部、好ましくは、その頂面は、梨地表面もしくは微小凹凸面である凸部が互いに間隔をおいて繰り返し形成された構造となっている標識シートである。
また、本考案の標識シートに使用される蓄光顔料は、好ましくは、一般式ＭＡｌ2Ｏ4（式中、Ｍはカルシウム、ストロンチウム及びバリウムからなる群から選ばれる少なくとも１種の金属元素を表わす。）で表される化合物を母結晶にすると共に、賦活剤としてユウロピウムを金属元素Ｍに対するモル％で０．００２％以上２０％以下添加し、さらに共賦活剤としてセリウム、プラセオジウム、ネオジム、サマリウム、テルビウム、ジスプロシウム、ホルミウム、エルビウム、ツリウム、イッテルビウム及びルテチウムからなる群から選ばれる少なくとも１種の元素を金属元素Ｍに対するモル％で０．００２％以上２０％以下添加してなるものである。蓄光顔料は、より好ましくは、緑色を発光するもの、具体的には、ＳｒＡｌ2Ｏ4で表される化合物を母結晶にすると共に、賦活剤としてユウロピウムをＳｒに対するモル％で０．００２％以上２０％以下添加し、さらに共賦活剤としてジスプロシウムをＳｒに対するモル％で０．００２％以上２０％以下添加してなるものである。
【考案の効果】
【０００６】
本考案の標識シートは、インキ層に有機又は無機顔料を含有させることにより、インキ層中の蓄光顔料の色を際立たせることができるため、蓄光顔料による発光に対して健常者はもとより特に弱視者の視認効果をより高めることができる。
また、本考案の標識シートは、照度２００ｌｘで２０分間光照射した後の残光輝度が１００ｍｃｄ／ｍ2以上となるように設定される。したがって弱視者が視認出来る程度の発
光状態が長時間持続するので、例えば停電時から復旧までの間において、健常者はもちろん、弱視者であっても該標識シートの存在を視認し、歩むべき方向を認識することが出来、もって、プラットホームから線路上への転落もしくは階段での転倒事故の発生を回避するのに役立つ。
その上、本考案の標識シートは、最も表面側に透明樹脂層が積層されていることによって、多数の歩行者の通行に対して、その下層であるインキ層が保護された構造となっている。その為、本考案の標識シートは発光機能が長期にわたり維持され、人通りの多い駅の
プラットホーム又は階段での使用に適する。また、透明樹脂層は、その表面が多数の凸部が互いに間隔をおいて繰り返し形成されることにより、滑り止め構造のものとすることで、一般歩行者及び弱視者が足を滑らせ転倒する事故を効果的に防止することも出来る。さらに該凸部の頂面は、梨地表面もしくは微小凹凸面のものとすることで、発光がまんべんなく周囲に拡散され、それによりどの方向から見ても標識シートを視認することが出来るものとなっている。
また、本考案の標識シートは、インキ層が、一般式ＭＡｌ2Ｏ4（式中、Ｍはカルシウム、ストロンチウム及びバリウムからなる群から選ばれる少なくとも１種の金属元素を表わす。）で表される化合物を母結晶にすると共に、賦活剤としてユウロピウムを金属元素Ｍに対するモル％で０．００２％以上２０％以下添加し、さらに共賦活剤としてセリウム、プラセオジウム、ネオジム、サマリウム、テルビウム、ジスプロシウム、ホルミウム、エルビウム、ツリウム、イッテルビウム及びルテチウムからなる群から選ばれる少なくとも１種の元素を金属元素Ｍに対するモル％で０．００２％以上２０％以下添加してなる蓄光顔料を含有することにより、緑色、青色及び黄色等のそれぞれの色彩の発光を利用することが出来、しかも、本考案の標識シートが使用される状況に応じてそれぞれの色彩を組合せて使用することが出来る。その上、インキ層には有機又は無機顔料が含有されているため、インキ層中の蓄光顔料の色を際立たせることができる。
さらに、本考案の標識シートの所定の場所への取付け作業は、離型フィルムを剥がし、露出した接着剤層を所定の位置に貼り付けるだけであるので非常に簡便である。
【図面の簡単な説明】
【０００７】
【図１】（ａ）は本考案の標識シートの斜視図であり、（ｂ）は（ａ）のＡ−Ａ線における断面図である。
【図２】本考案の標識シートの使用例を示した模式図である。
【考案を実施するための形態】
【０００８】
本考案の標識シートは基本的に、該シートの表面側から順に、透明樹脂層、蓄光顔料及び有機又は無機顔料を含有するインキ層、接着剤層、並びに離型フィルムが積層され、一体化された構造を有する。本考案の標識シートは、インキ層に有機又は無機顔料を含有させることにより、インキ層中の蓄光顔料の色を際立たせることができるため、蓄光顔料による発光に対して健常者はもとより特に弱視者の視認効果をより高めることができる。また、本考案の標識シートは、照度２００ｌｘで２０分間光照射した後の残光輝度が１００ｍｃｄ／ｍ2以上を有する。残光輝度が１００ｍｃｄ／ｍ2未満であると、所要時間、例えば１２０分間が経過した後の発光の輝度が、弱視者が視認することが困難な程度にまで低下してしまう。この場合、弱視者に対して危険を表示して歩行を案内出来る程度の発光輝度が、停電からその復旧まで持続しないものとなることが考えられ、弱視者向けの標識シートとして不適当なものとなる。
【０００９】
透明樹脂層は、その下層にあるインキ層を保護する役割を果すものであり、その為に、ある程度の強度を有し、かつ、その上を歩行しやすいように適度の硬度、柔軟性を有するものが好ましい。また、透明樹脂層の表面に形成される凸部は、互いに間隔をおいて繰り返し配置されるが、凸部の形状及び該間隔は滑り止めの効果を有する範囲内で適宜設定される。好ましくは、凸部の形状として、上方より見て正方形又は菱形を挙げることが出来る。また、凸部の頂面は、インキ層からの発光がどの方向にもムラなく一様に拡散される構造、好ましくは梨地表面又は微小凹凸面の構造とすることも可能である。かかる構造をとることにより、標識シートの輪郭がより明確となるので、特に弱視者が標識シートの位置をより正確に把握することが出来る。
かかる透明樹脂層の材質としては、例えば、アクリル及びメタクリル系ポリマー、塩化ビニルポリマー等が挙げられる。
本考案の標識シートに使用される透明樹脂層としては、好ましくは中和化成工業株式会
社製の弱視者歩行シート用塩ビシートを用いることができる。このシートはその表面に凹凸の激しい紋が押されている。したがって、透明樹脂層として該シートを用いることにより、本考案の標識シートは一般歩行者及び弱視者が足を滑らせて転倒する事故を効果的に防止することができる。
【００１０】
インキ層には蓄光顔料及び有機又は無機顔料が含有される。
前記蓄光顔料は、室温で２００乃至４５０ｎｍの紫外線又は可視光線を照射し次に該紫外線又は可視光線を遮断した後において、緑色、青色、黄色の各種の色を高輝度で発光することが出来る。蓄光顔料としては、好ましくは、一般式ＭＡｌ2Ｏ4（式中、Ｍはカルシウム、ストロンチウム及びバリウムからなる群から選ばれる少なくとも１種の金属元素を表わす。）で表される化合物を母結晶にすると共に、賦活剤としてユウロピウムを金属元素Ｍに対するモル％で０．００２％以上２０％以下添加し、さらに共賦活剤としてセリウム、プラセオジウム、ネオジム、サマリウム、テルビウム、ジスプロシウム、ホルミウム、エルビウム、ツリウム、イッテルビウム及びルテチウムからなる群から選ばれる少なくとも１種の元素を金属元素Ｍに対するモル％で０．００２％以上２０％以下添加してなるものが使用される。この中でも、緑色を発光するもの、具体的にはＳｒＡｌ2Ｏ4で表される化合物を母結晶にすると共に、賦活剤としてユウロピウムをＳｒに対するモル％で０．００２％以上２０％以下添加し、さらに共賦活剤としてジスプロシウムをＳｒに対するモル％で０．００２％以上２０％以下添加してなるものがより好ましく使用される。
【００１１】
本考案の標識シートに使用される蓄光顔料としては、好ましくはジスプロシウム、ユウロピウムで賦活されたアルミン酸ストロンチウムからなる蓄光顔料を用いることができ、具体的には根本特殊化学（株）製の商品名：Ｎ夜光（ルミノーバ）［登録商標］が挙げられる。その中でも、Ｎ夜光（ルミノーバ）［登録商標］ＧＬＬ−３００Ｍが、弱視者にとってより視認しやすい好ましい色彩を発光する蓄光顔料である。
【００１２】
また、本考案の標識シートのインキ層には蓄光顔料の色を際立たせるために有機又は無機顔料も含有されている。例えば、緑色に発光する蓄光顔料に対して暗い配色である黒色の顔料を蓄光顔料の含有部位の隣りの部位に配置してなるインキ層は、緑色と黒色のコントラストによって該緑色の発光が弱視者にとってより視認し易くなる為に好ましい態様である。
前記有機顔料としては、アゾ系、アントラキノン系、フタロシアニン系、キナクリドン系、イソインドリン系、ジオキサジン系、ペリノン系、ペリレン系、イソジゴ系、キノフタロン系及びジケトピロロピロール系等の顔料を挙げることができる。
前記無機顔料としては、酸化チタン系、酸化カドニウム系、酸化鉄系、クロム酸系、珪酸系などの酸化物系顔料、硫化物系顔料、炭酸塩系顔料、金属錯体系顔料及びカーボンブラック等の顔料を挙げることができる。
本考案の標識シートに使用される有機又は無機顔料としては、具体的には十条ケミカル（株）製の製品名：ＥＸＧインキ  ３５００−１シリーズが挙げられる。
【００１３】
インキ層は、蓄光顔料及び有機又は無機顔料の他に、必要に応じて樹脂、溶剤、分散剤等の添加剤をさらに含有することが出来る。この場合、インキ層に用いられる樹脂及び溶剤は、使用される蓄光顔料及び有機又は無機顔料が良好に分散され、かつ、蓄光顔料の発光や有機又は無機顔料の色に悪影響を及ぼすものでなければよい。樹脂としては、例えば印刷インキ等に用いられる樹脂、例えばロジン、ギルソナイト、又はアクリル系等の合成樹脂等が挙げられる。用いられる溶剤もまた印刷インキ等に用いられる溶剤、例えばアルコール類、ケトン類、エーテル類、エステル類等が挙げられる。
【００１４】
接着剤層は、インキ層の下層に設けられ、該接着剤層の下層には離型フィルムが貼着される。
前記接着剤としては、ポリエステル系接着剤；エチレン−酢酸ビニル共重合体樹脂（ＥＶＡ）接着剤、塩化ビニル−酢酸ビニル共重合体樹脂接着剤、酢酸ビニル−アクリル系共重合体接着剤などの酢酸ビニル系接着剤；ブロックイソシアネートを硬化剤とする２液硬化型ウレタン系樹脂、水性ウレタン系接着剤、水性ビニルウレタン系接着剤、変性ウレタン系接着剤、ウレタン変性ビニル系接着剤などのウレタン系接着剤；スチレン−ブタジエンラテックス系接着剤；水性高分子イソシアネート系接着剤；アクリル系樹脂接着剤等が挙げられる。
本考案の標識シートに使用される接着剤としては、例えば、大日精化工業（株）製の製品名：セイカボンド（主剤：Ｅ−２６３、硬化剤：Ｃ−２６）を用いることができる。
また、前記離型フィルムとしては、ポリエチレンテレフタレート等のポリエステル、ポリ塩化ビニル、ポリ塩化ビニリデン等のフィルム、上質紙とポリオレフィンとのラミネートフィルム等が挙げられる。
本考案の標識シートに使用される離型フィルムとしては、例えば、帝人デュポンフィルム株式会社製の商品名：メリネックス［登録商標］フィルム（白色タイプ）を用いることができる。なお、このフィルムはポリエチレンテレフタレートからなるフィルムである。
【実施例】
【００１５】
以下、実施例を挙げて、本考案をより具体的に説明するが、本考案は下記の実施例に限定されるものではない。
【００１６】
［本考案の標識シートの作製］
図１（ａ）及び（ｂ）に示す本考案の標識シート１を用意した。標識シート１は、表面側から透明樹脂層２として弱視者歩行シート用塩ビシート（中和化成工業株式会社製、厚さ：１．５ｍｍ）、インキ層３、接着剤層４としてセイカボンド（主剤：Ｅ−２６３、硬化剤：Ｃ−２６）（大日精化工業株式会社製）及び離型フィルム５としてメリネックス［登録商標］フィルム（白色タイプ）（帝人デュポンフィルム株式会社製、厚さ０．１ｍｍ）の４層が積層されてなる。
０．０２ｍｍの厚さを有するインキ層３は、標識シート１の長手方向にそれぞれ延びる、黒色顔料を含有する部位６、緑色の蓄光顔料を含有する部位７、黒色顔料を含有する部位６、赤色顔料を含有する部位８、黒色顔料を含有する部位６の５つの部位が順に隣接して並列に配置されることにより構成されている。これら各々の部位の組成は以下に示すとおりである。また、接着剤層４の厚さは０．００２ｍｍである。
黒色顔料を含有する部位６：
ポリ塩化ビニル３０質量％、
溶剤として酢酸ブチル６０質量％、及び
３５９０黒（十条ケミカル株式会社製）１０質量％
緑色の蓄光顔料を含有する部位７：
ポリ塩化ビニル３０質量％、
溶剤として酢酸ブチル６０質量％、及び
蓄光顔料としてＮ夜光（ルミノーバ）［登録商標］ＧＬＬ−３００Ｍ（根本特殊化学株式会社製）１０質量％
赤色顔料を含有する部位８：
ポリ塩化ビニル３０質量％、
溶剤として酢酸ブチル６０質量％、及び
３５０６金赤（十条ケミカル株式会社製）１０質量％
なお、弱視者歩行シート用塩ビシートの表面には菱形の凸部９が全体にわたって形成さ
れており、かつ凸部９の頂面には梨地表面１０が構成されている。
【００１７】
［輝度の測定］
上記で作製した標識シートを２４時間遮光した後、常用光源Ｄ65を用いて、標識シート１の６０ｃｍ上方から、２００ｌｘで２０分間照射した。照射後、時間経過に伴う残光輝度をＭＩＮＯＬＴＡ  ＬＳ−１００輝度計を用いて測定した。
その結果、本考案の標識シート１は、特定の長残光性蓄光顔料の配合により、１分後の残光輝度が３０５ｍｅｄ／ｍ2と高い数値を示し、また２０分後においても残光輝度は１
００ｍｅｄ／ｍ2以上を維持していた。
【００１８】
［摩耗試験］
上記で作製した本考案の標識シート１に対して、ＪＩＳ  Ａ１４５１（建築材料及び建築構成部分の摩耗試験方法回転円盤の摩擦及び打撃による床材料の摩耗試験方法）にしたがって磨耗試験を行った。その結果を表１に示す。
【００１９】
【表１】
0003171654.tif 000003
【００２０】
表１の結果より、本考案の標識シート１は磨耗に対する耐久性が高いことを示している。
【００２１】
上記の結果より、本考案の標識シート１は高い輝度で発光し、かつ発光を長時間維持するだけでなく、発光機能を損傷させない長期耐久性の高い構造のものであることが判る。
【００２２】
［実施例］
本考案の標識シート１を、図２に示すように、京王線某駅のプラットホームにおいて試用してみた。具体的には、幅６．５ｃｍ及び長さ５０ｃｍの寸法を有する標識シート１の複数枚を、プラットホーム１１の線路側の端に沿って線状に貼着して６０日間おいた。次に、昼間と夜間のそれぞれにおいて、弱視者１２に所定の位置に立って標識シート１を実際に視認してもらった。ただし、夜間においては、プラットホームの全ての蛍光灯を一斉に消灯してから１００分後に、弱視者１２に所定の位置に立って標識シート１を視認してもらうこととした。
その結果、明るさの豊富な昼間においては、標識シート１は、インキ層中の赤色顔料を含有する部位８が鮮やかに映える為、弱視者１２が標識シート１をたやすく視認出来たことが分かった。一方、夜間においては、蛍光灯の消灯後に標識シート１が緑色に発光した。そして、黒色顔料を含有する部位６が緑色の蓄光顔料を含有する部位７の隣に配置されているため、緑色と黒色のコントラストにより該緑色の発光が弱視者により視認し易くなることが確認できた。また、消灯後１００分後であってもその発光が持続し、弱視者１２が標識シート１をはっきりと、かつ、たやすく視認出来たことが確認された。さらに６０日経過後においても、その発光機能に目立った損傷は認められず、発光機能が長期にわたり維持されていることも確認された。
したがって、標識シート１は、停電時の駅のプラットホーム又は階段等において、健常者はもとより、特に弱視者の視認効果をより高め、危険の存在を意識させることができるため、その歩行を案内するのに適した標識シートである。
【符号の説明】
【００２３】
１  標識シート  ２  透明樹脂層  ３  インキ層  ４  接着剤層  ５  離型フィルム
６  黒色顔料を含有する部位  ７  緑色の蓄光顔料を含有する部位  ８  赤色顔料を含有する部位  ９  凸部  １０  梨地表面  １１  プラットホーム  １２  弱視者
【図１】
0003171654.tif 000004
【図２】
0003171654.tif 000005